(57)【要約】  本発明は、紫外線による退色が抑制された高い隠蔽性を有する硬化物が得られる光硬化性樹脂組成物およびその硬化物、ならびに硬化物の製造方法を提供することを目的とする。  本発明は、下記の（Ａ）〜（Ｄ）成分を含有する光硬化性樹脂組成物である；  （Ａ）成分：ロイコ染料、  （Ｂ）成分：光酸発生剤、  （Ｃ）成分：ラジカル重合性化合物、  （Ｄ）成分：ＴＧＡ法で１０℃／分の昇温速度で、窒素雰囲気下で５％重量減少する温度（熱分解温度）が２００℃以上であるα−ヒドロキシアセトフェノン系ラジカル開始剤。【選択図】なし【特許請求の範囲】
【請求項１】
下記の（Ａ）〜（Ｄ）成分を含有する光硬化性樹脂組成物；
（Ａ）成分：ロイコ染料、
（Ｂ）成分：光酸発生剤、
（Ｃ）成分：ラジカル重合性化合物、
（Ｄ）成分：熱分解温度が２００℃以上であるα−ヒドロキシアセトフェノン系ラジカル開始剤。
【請求項２】
前記（Ｃ）成分１００質量部に対して、前記（Ｄ）成分が０．０１〜１５質量部を含有することを特徴とする、請求項１に記載の光硬化性樹脂組成物。
【請求項３】
前記（Ｄ）成分が、１−［４−（２−ヒドロキシエトキシ）−フェニル］−２−ヒドロキシ−２−メチル−１−プロパン−１−オンまたは２−ヒドロキシ−１−｛４−［４−（２−ヒドロキシ−２−メチル−プロピオニル）−ベンジル］フェニル｝−２−メチル−プロパン−１−オンであることを特徴とする、請求項１または２に記載の光硬化性樹脂組成物。
【請求項４】
前記（Ｃ）成分が、（メタ）アクリロイル基含有オリゴマーと（メタ）アクリロイル基含有モノマーとを含むことを特徴とする、請求項１〜３のいずれか１項に記載の光硬化性樹脂組成物。
【請求項５】
硬化物が黒色であることを特徴とする、請求項１〜４のいずれか１項に記載の光硬化性樹脂組成物。
【請求項６】
被覆材、注型用樹脂、シール剤、ポッティング剤、接着剤またはコーティング材用途であることを特徴とする、請求項１〜５のいずれか１項に記載の光硬化性樹脂組成物。
【請求項７】
請求項１〜６のいずれか１項に記載の光硬化性樹脂組成物の硬化物。
【請求項８】
光硬化性樹脂組成物に光を照射して硬化する硬化工程を含む、請求項７に記載の硬化物の製造方法。
【発明の詳細な説明】
【技術分野】
【０００１】
本発明は、紫外線による退色が抑制された高い隠蔽性を有する硬化物が得られる光硬化性樹脂組成物およびその硬化物、ならびに硬化物の製造方法に関する。
【背景技術】
【０００２】
従来、隠蔽性の高い光硬化性樹脂組成物は、フレキシブル配線板向け被覆材料（特開２０１３−１９４１５６号公報参照）、試作モデルの複製品用注型材料（特開平１１−０６０９６２号公報参照）、レンチキュラーレンズのブラックストライブ（特開２０１３−０８２９２４号公報参照）、電子機器等の組立用接着剤（特開２０１４−０２５０２１号公報参照）等に多用されている。光硬化性樹脂組成物に隠蔽性を付与する代表的な手法としては顔料のカーボンブラックを配合することが挙げられる。しかし、隠蔽性が得られる反面、紫外線等の活性エネルギー線の大部分がカーボンブラックに吸収されるため、顔料の濃度が高過ぎると硬化性不良が生じるという課題がある。【０００３】
そのような背景から、特開平１１−０６０９６２号公報には、光ラジカル重合開始剤、ロイコ染料、光酸発生剤、エチレン性不飽和化合物を含有する注型用感光性樹脂組成物により、硬化物が黒色でありながら硬化不良が生じない旨、開示されている。これは、「光照射により発生するラジカル種」が「光照射により発生する酸」の発生速度より早いことを利用したものである。すなわち、酸により黒色化する前に、光を透過させ硬化させるというものである。
【発明の概要】
【０００４】
しかしながら、特開平１１−０６０９６２号公報に開示された注型用感光性樹脂組成物の黒色の硬化物は、紫外線により退色が起こり、隠蔽性が損なわれることから、各種用途に使用する上で課題となっていた。
【０００５】
本発明は、上記の状況に鑑みてされたものであり、紫外線による退色が抑制された高い隠蔽性を有する硬化物が得られる光硬化性樹脂組成物およびその硬化物、ならびに硬化物の製造方法を提供することを目的とする。
【０００６】
本発明の要旨を次に説明する。本発明の実施態様は、上述した従来の問題点を克服するものである。すなわち、本発明は以下の要旨を有するものである。
【０００７】
本発明は、下記の（Ａ）〜（Ｄ）成分を含有する光硬化性樹脂組成物である；
（Ａ）成分：ロイコ染料、
（Ｂ）成分：光酸発生剤、
（Ｃ）成分：ラジカル重合性化合物、
（Ｄ）成分：熱分解温度が２００℃以上であるα−ヒドロキシアセトフェノン系ラジカル開始剤。
【発明を実施するための形態】
【０００８】
本発明の一形態によれば、下記の（Ａ）〜（Ｄ）成分を含有する光硬化性樹脂組成物が提供される；
（Ａ）成分：ロイコ染料、
（Ｂ）成分：光酸発生剤、
（Ｃ）成分：ラジカル重合性化合物、
（Ｄ）成分：熱分解温度が２００℃以上であるα−ヒドロキシアセトフェノン系ラジカル開始剤。
【０００９】
本発明の一形態に係る光硬化性樹脂組成物によれば、紫外線による退色が抑制された高い隠蔽性を有する硬化物が得られる光硬化性樹脂組成物およびその硬化物、ならびに硬化物の製造方法を提供するものである。
【００１０】
以下に発明の詳細を説明する。
【００１１】
本明細書において、範囲を示す「Ｘ〜Ｙ」は「Ｘ以上Ｙ以下」を意味する。また、本明細書において、「（メタ）アクリル」は、「アクリルまたはメタクリル」を、「（メタ）アクリレート」は「アクリレートまたはメタクリレート」を、「（メタ）アクリロイル」は「アクリロイルまたはメタクリロイル」を指す。
【００１２】
＜（Ａ）成分＞
本発明の（Ａ）成分であるロイコ染料とは、酸との接触により発色する化合物であり、硬化物に隠蔽性を与える成分である。また、ロイコ染料は、種類によって黒色、青色、緑色、赤色などの発色させることができるが、隠蔽性が優れるという観点から、黒色の発色が得られるロイコ染料が好ましい。
【００１３】
（Ａ）成分としては、特に限定されないが、例えば、３−ジブチルアミノ−６−メチルー７−アニリノフルオラン、３−ジプロピルアミノ−６−メチル−７−アニリノフルオラン、３−ジエチルアミノ−６−メチル−７−アニリノフルオラン、３−ジメチルアミノ−６−メチル−７−アニリノフルオラン、３−ジエチルアミノ−６−メチル−７−キシリジノフルオラン、３−（４−ジエチルアミノ−２−エトキシフェニル）−３−（１−エチル−２−メチルインドール−３−イル）−４−アザフタリドなどを挙げることができる。これらは１種または２種以上を混合して用いることができる。これらの中でも、硬化物の隠蔽性の観点から３−ジブチルアミノ−６−メチル−７−アニリノフルオランまたは３−ジエチルアミノ−６−メチル−７−アニリノフルオランであることが好ましい。ここで、３−ジブチルアミノ−６−メチル−７−アニリノフルオランまたは３−ジエチルアミノ−６−メチル−７−アニリノフルオランのいずれか一方のみを用いることがさらに好ましい。（Ａ）成分の市販品としては、特に限定されないが、Ｓ−２０５、ＢＬＡＣＫ３０５、ＥＴＡＣ、ＢＬＡＣＫ１００、ＮＩＲ  ＢＬＡＣＫ７８（以上、山田化学工業株式会社製）、ＯＤＢ、ＯＤＢ−２、ＯＤＢ−４、ＯＤＢ−２５０、Ｂｌａｃｋ−ＸＶ（以上、山本化成株式会社製）などが挙げられる。
【００１４】
（Ａ）成分の配合量は、後述する（Ｃ）成分１００質量部に対して、０．０１〜２０質量部の範囲であることが好ましい。（Ａ）成分が０．０１質量部以上であると、隠蔽性がより向上する。また、２０質量部以下であると、硬化性がより向上する。同様の観点から、（Ａ）成分の配合量は、０．０５〜１０質量部であることがより好ましく、０．１〜２質量部であることがさらに好ましく、０．５〜１質量部であることが特に好ましい。
【００１５】
＜（Ｂ）成分＞
本発明の（Ｂ）成分である光酸発生剤とは、活性エネルギー線の照射によりルイス酸やブレンステッド酸などの酸を発生する化合物である。また、（Ｂ）成分により発生した酸によりロイコ染料を発色させることが可能となる。また、隠蔽性および光硬化性を両立できるという観点で、３６５ｎｍ以上の波長領域に吸収を持つ光酸発生剤であることが好ましい。また、（Ｂ）成分としては、オニウム塩系光酸発生剤、非イオン性光酸発生剤に大別される。これらの中でもオニウム塩系光酸発生剤を用いることが好ましい。
【００１６】
本発明で使用できるオニウム塩としては、特に限定されないが、例えばヘキサフルオロアンチモネートアニオン、テトラフルオロボレートアニオン、ヘキサフルオロホスフェートアニオン、［ＰＲ６］−（ただし、Ｒはそれぞれ独立にフッ素原子又はフッ素化アルキル基であって、少なくとも１個のＲはフッ素化アルキル基である。）で表されるアニオン、［ＢＲ４］−（ただし、Ｒはそれぞれ独立にフッ素原子又はフッ素化アルキル基であって、少なくとも１個のＲはフッ素化アルキル基である。）で表されるアニオン、［ＳｂＲ６］−（ただし、Ｒはそれぞれ独立にフッ素原子又はフッ素化アルキル基であって、少なくとも１個のＲはフッ素化アルキル基である。）で表されるアニオン、ヘキサクロロアンチモネートアニオン、トリフルオロメタンスルフォン酸イオン、フルオロスルフォン酸イオン等のカウンターアニオンを有するアリールヨードニウム塩、アリールスルホニウム塩またはアリールジアゾニウム塩等が挙げられる。これらは１種または２種以上を混合して用いることができる。これらの中でも、隠蔽性および光硬化性の観点から、ヘキサフルオロアンチモネートアニオン、テトラフルオロボレートアニオン、ヘキサフルオロホスフェートアニオン、［ＰＲ６］−で表されるアニオン、［ＢＲ４］−で表されるアニオン、［ＳｂＲ６］−で表されるアニオンのいずれかのカウンターアニオンを有するアリールスルホニウム塩が好ましく、環境に対する負荷が少ないという観点から、テトラフルオロボレートアニオン、ヘキサフルオロホスフェートアニオン、［ＰＲ６］−で表されるアニオン、［ＢＲ４］−で表されるアニオンのいずれかのカウンターアニオンを有するアリールスルホニウム塩がより好ましく、ヘキサフルオロホスフェートアニオンをカウンターアニオンとして有するアリールスルホニウム塩がさらに好ましく、トリアリ−ルスルホニウム−ヘキサフルオロホスフェート塩が特に好ましい。
【００１７】
オニウム塩系光酸発生剤の市販品としては、例えば、ＩＲＧＡＣＵＲＥ（登録商標）２５０、ＩＲＧＡＣＵＲＥ（登録商標）２７０（以上、ＢＡＳＦ社製）ＷＰＩ−１１３、ＷＰＩ−１１６、ＷＰＩ−１６９、ＷＰＩ−１７０、ＷＰＩ−１２４、ＷＰＡＧ−６３８  、ＷＰＡＧ−４６９、ＷＰＡＧ−３７０、ＷＰＡＧ−３６７、ＷＰＡＧ−３３６（以上、和光純薬工業株式会社製）、Ｂ２３８０、Ｂ２３８１、Ｃ１３９０、Ｄ２２３８、Ｄ２２４８、Ｄ２２５３、Ｉ０５９１、Ｔ１６０８、Ｔ１６０９、Ｔ２０４１、Ｔ２０４２（以上、東京化成工業株式会社製）、ＡＴ−６９９２、ＡＴ−６９７６（以上、ＡＣＥＴＯ社製）、ＣＰＩ−１００、ＣＰＩ−１００Ｐ、ＣＰＩ１０１Ａ、ＣＰＩ−２００Ｋ、ＣＰＩ−２１０Ｓ（以上、サンアプロ株式会社製）、ＳＰ−０５６、ＳＰ−０６６、ＳＰ−１３０、ＳＰ−１４０、ＳＰ−１５０、ＳＰ−１７０、ＳＰ−１７１、ＳＰ−１７２（以上、ＡＤＥＫＡ株式会社製）、ＣＤ−１０１０、ＣＤ−１０１１、ＣＤ−１０１２（以上、サートマー社製）、サンエイド（登録商標）ＳＩ−６０、ＳＩ−８０、ＳＩ−１００、ＳＩ−６０Ｌ、ＳＩ−８０Ｌ、ＳＩ−１００Ｌ、ＳＩ−Ｌ１４５、ＳＩ−Ｌ１５０、ＳＩ−Ｌ１６０、ＳＩ−Ｌ１１０、ＳＩ−Ｌ１４７（以上、三新化学工業株式会社製）、ＰＩ２０７４（ローディアジャパン株式会社製）などが挙げられるが、特に限定されることはない。
【００１８】
前記非イオン性光酸発生剤としては、例えば、フェナシルスルホン型光酸発生剤、ｏ−ニトロベンジルエステル型光酸発生剤、イミノスルホナート型光酸発生剤、Ｎ−ヒドロキシイミドのスルホン酸エステル型光酸発生剤などがあげられるが、これらに限定されない。これらは１種または２種以上を混合して用いることができる。非イオン性光酸発生剤の具体的な化合物としては、スルホニルジアゾメタン、オキシムスルホネート、イミドスルホネート、２ーニトロベンジルスルホネート、ジスルホン、ピロガロールスルホネート、ｐ−ニトロベンジル−９，１０−ジメトキシアントラセン−２−スルホネート、Ｎ−スルホニル−フェニルスルホンアミド、トリフルオロメタンスルホン酸−１，８−ナフタルイミド、ノナフルオロブタンスルホン酸−１，８−ナフタルイミド、パーフルオロオクタンスルホン酸−１，８−ナフタルイミド、ペンタフルオロベンゼンスルホン酸−１，８−ナフタルイミド、ノナフルオロブタンスルホン酸１，３，６−トリオキソ−３，６−ジヒドロ−１Ｈ−１１−チア−アザシクロペンタアントラセン−２イルエステル、ノナフルオロブタンスルホン酸８−イソプロピル−１，３，６−トリオキソ−３，６−ジヒドロ−１Ｈ−１１−チア−２−アザシクロペンタアントラセン−２−イル  エステル、１，２−ナフトキノン−２−ジアジド−５−スルホン酸クロリド、１，２−ナフトキノン−２−ジアジド−４−スルホン酸クロリド、１，２−ベンゾキノン−２−ジアジド−４−スルホン酸クロリド、１，２−ナフトキノン−２−ジアジド−５−スルホン酸ナトリウム、１，２−ナフトキノン−２−ジアジド−４−スルホン酸ナトリウム、１，２−ベンゾキノン−２−ジアジド−４−スルホン酸ナトリウム、１，２−ナフトキノン−２−ジアジド−５−スルホン酸カリウム、１，２−ナフトキノン−２−ジアジド−４−スルホン酸カリウム、１，２−ベンゾキノン−２−ジアジド−４−スルホン酸カリウム、１，２−ナフトキノン−２−ジアジド−５−スルホン酸メチル、１，２−ベンゾキノン−２−ジアジド−４−スルホン酸メチルなどが挙げられる。
【００１９】
前記非イオン性光酸発生剤の市販品としては、ＷＰＡＧ−１４５、ＷＰＡＧ−１４９、ＷＰＡＧ−１７０、ＷＰＡＧ−１９９（以上、和光純薬工業株式会社製）、Ｄ２９６３、Ｆ０３６２、Ｍ１２０９、Ｍ１２４５（以上、東京化成工業株式会社製）、ＳＰ−０８２、ＳＰ−１０３、ＳＰ−６０１、ＳＰ−６０６（以上、ＡＤＥＫＡ株式会社製）、ＳＩＮ−１１（株式会社三宝化学研究所製）、ＮＴ−１ＴＦ（サンアプロ株式会社製）等があげられる。
【００２０】
（Ｂ）成分の好ましい配合量は、後述する（Ｃ）成分１００質量部に対して、０．１〜２０質量部の範囲であることが好ましい。（Ｂ）成分が０．１質量部以上であると、ロイコ染料を発色させる効果が大きくなり隠蔽性がより向上する。また、２０質量部以下であると、硬化物の耐熱性がより向上する。同様の観点から、（Ｂ）成分の配合量は、より好ましくは０．３〜１０質量部であり、さらに好ましくは１〜６質量部であり、特に好ましくは２〜４質量部である。
【００２１】
また、（Ａ）成分１質量部に対して、（Ｂ）成分が０．１〜２０質量部であることが好ましく、１〜１０質量部であることがより好ましく、２〜８質量部であることがさらに好ましく、３〜６質量部であることが特に好ましい。
【００２２】
＜（Ｃ）成分＞
本発明の（Ｃ）成分であるラジカル重合性化合物とは、接着剤及び塗料等に通常使用されているエチレン性不飽和基を有する化合物を使用することができ、具体的には（メタ）アクリロイル基含有化合物等が挙げられる。前記（Ｃ）成分としては、例えば、単官能性、二官能性、三官能性および多官能性の（メタ）アクリロイル基含有モノマー、（メタ）アクリロイル基含有オリゴマー等を使用することができる。これらは単独で若しくは二種以上の混合物として用いることができる。
【００２３】
（メタ）アクリロイル基含有化合物は、光硬化性および硬化物の物性が優れるという観点から、（メタ）アクリロイル基含有オリゴマーと（メタ）アクリロイル基含有モノマーとを含むことが好ましく、（メタ）アクリロイル基含有オリゴマーと単官能性、二官能性、三官能性または多官能性の（メタ）アクリロイル基含有モノマーとを併用することがより好ましく、（メタ）アクリロイル基含有オリゴマーと単官能性の（メタ）アクリロイル基含有モノマーとを併用することがさらに好ましい。
【００２４】
（メタ）アクリロイル基含有化合物として（メタ）アクリロイル基含有オリゴマーと（メタ）アクリロイル基含有モノマーとを含む場合は、（メタ）アクリロイル基含有オリゴマーおよび（メタ）アクリロイル基含有モノマーの総質量を１００質量部としたときに、（メタ）アクリロイル基含有オリゴマーが１０〜９０質量部であることが好ましく、２０〜７０質量部であることがより好ましく、３０〜５０質量部であることがさらに好ましい。
【００２５】
前記単官能性モノマーとしては、特に限定されないが、例えば、アクリル酸、エチル（メタ）アクリレート、ｎ−ブチル（メタ）アクリレート、ｔｅｒｔ−ブチル（メタ）アクリレート、イソブチルメタクリレート、２−エチルヘキシル（メタ）アクリレート、イソデシル（メタ）アクリレート、ブトキシジエチレングリコール（メタ）アクリレート、メトキシポリエチレングリコール（メタ）アクリレート、２−メタクリロイロキシエチルコハク酸、２−メタクリロイロキシエチルヘキサヒドロフタル酸、グリシジル（メタ）アクリレート、ラウリル（メタ）アクリレート、ステアリル（メタ）アクリレート、テトラヒドロフルフリル（メタ）アクリレート、カプロラクトン変性テトラヒドロフルフリル（メタ）アクリレート、シクロヘキシル（メタ）アクリレート、ジシクロペンタニル（メタ）アクリレート、ジシクロペンテニル（メタ）アクリレート、ジシクロペンテニルオキシ（メタ）アクリレート、イソボルニル（メタ）アクリレート、アダマンチル（メタ）アクリレート、ベンジル（メタ）アクリレート、フェニル（メタ）アクリレート、フェノキシエチル（メタ）アクリレート、フェノキシジエチレングリコール（メタ）アクリレート、フェノキシテトラエチレングリコール（メタ）アクリレート、ノニルフェノキシエチル（メタ）アクリレート、ブトキシエチル（メタ）アクリレート、２−ヒドロキシエチル（メタ）アクリレート、２−ヒドロキシプロピル（メタ）アクリレート、４−ヒドロキシブチル（メタ）アクリレート、グリセロール（メタ）アクリレート、トリフロロエチル（メタ）アクリレート、メタクリロキシオキシエチルアシッドフォスフェート、２−ヒドロキシエチルメタクリル酸フォスフェート、γ−メタクリロキシプロピルトリメトキシシラン、γ−アクリロキシプロピルトリメトキシシラン、（メタ）アクリロイルモルホリン、モルホリノエチル（メタ）アクリレート、ジメチルアミノエチル（メタ）アクリレート、ジエチルアミノエチル（メタ）アクリレート、Ｎ，Ｎ−ジメチルアミノエチル（メタ）アクリレート、Ｎ，Ｎ−ジメチルアミノプロピル（メタ）アクリレート等が挙げられる。本発明の（Ａ）成分および（Ｂ）成分との相溶性および硬化性が優れるという観点から、シクロヘキシル（メタ）アクリレート、ジシクロペンタニル（メタ）アクリレート、ジシクロペンテニル（メタ）アクリレート、ジシクロペンテニルオキシ（メタ）アクリレート、イソボルニル（メタ）アクリレート、アダマンチル（メタ）アクリレート、ベンジル（メタ）アクリレート、フェニル（メタ）アクリレート、フェノキシエチル（メタ）アクリレート、２−ヒドロキシエチル（メタ）アクリレート、２−ヒドロキシプロピル（メタ）アクリレート、４−ヒドロキシブチル（メタ）アクリレート、（メタ）アクリロイルモルホリン、モルホリノエチル（メタ）アクリレート、ジメチルアミノエチル（メタ）アクリレート、ジエチルアミノエチル（メタ）アクリレート、Ｎ，Ｎ−ジメチルアミノエチル（メタ）アクリレート、Ｎ，Ｎ−ジメチルアミノプロピル（メタ）アクリレートが好ましく、イソボルニル（メタ）アクリレート、（メタ）アクリロイルモルホリンがより好ましく、イソボルニルアクリ��ート、アクリロイルモルホリンがさらに好ましい。ここで、イソボルニルアクリレートまたはアクリロイルモルホリンのいずれか一方のみを用いることがさらに好ましい。
【００２６】
前記単官能性モノマーの市販品としては、例えば、共栄社化学株式会社製のライトアクリレート（登録商標）ＩＢＸ−Ａ、ＫＪケミカルズ株式会社製のＡＣＭＯ（登録商標）等が挙げられる。
【００２７】
前記二官能性モノマーとしては、特に限定されないが、例えば、エチレングリコールジ（メタ）アクリレート、ジエチレングリコールジ（メタ）アクリレート、トリエチレングリコールジ（メタ）アクリレート、テトラエチレングルコールジメタクリレート、１，６−ヘキサンジオールジ（メタ）アクリレート、１，９−ノナンジオールジ（メタ）アクリレート、グリセリンジ（メタ）アクリレート、ネオペンチルグリコールジ（メタ）アクリレート、ステアリン酸変性ペンタエリスリトールジ（メタ）アクリレート、ジシクロペンテニルジアクリレート、ジ（メタ）アクリロイルイソシアヌレート、アルキレンオキサイド変性ビスフェノールジ（メタ）アクリレート等が挙げられる。
【００２８】
前記三官能性モノマーとしては、特に限定されないが、例えば、トリメチロールプロパントリ（メタ）アクリレート、ペンタエリスリトールトリ（メタ）アクリレート、トリス（アクリロイルオキシエチル）イソシアヌレート等が挙げられる。
【００２９】
前記多官能性モノマーとしては、特に限定されないが、例えば、ジトリメチロールプロパンテトラ（メタ）アクリレート、ペンタエリスリトールテトラ（メタ）アクリレート、ジペンタエリスリトールモノヒドロキシペンタ（メタ）アクリレート、アルキル変性ジペンタエリスリトールペンタアクリレート、ジペンタエリスリトールヘキサ（メタ）アクリレート等が挙げられる。これらの重合性モノマーは単独で若しくは二種以上の混合物として用いることができる。
【００３０】
前記（メタ）アクリロイル基含有オリゴマーとしては、特に限定されるものではないが、例えば、ウレタン系（メタ）アクリレート、イソプレン系（メタ）アクリレート、水添イソプレン系（メタ）アクリレート、エポキシ（メタ）アクリレートなどが挙げられる。また、前記（メタ）アクリロイル基含有オリゴマーとして、（メタ）アクリル基含有アクリルポリマーなどを使用してもよい。これらの中でも、ウレタン系（メタ）アクリレートが好ましい。
【００３１】
ウレタン系（メタ）アクリレートとしては、例えば、ポリブタジエン骨格のウレタン（メタ）アクリレート、水添ポリブタジエン骨格のウレタン（メタ）アクリレート、ポリカーボネート骨格のウレタン（メタ）アクリレート、ポリエーテル骨格のウレタン（メタ）アクリレート、ポリエステル骨格のウレタン（メタ）アクリレート、ひまし油骨格のウレタン（メタ）アクリレート等が挙げられる。これらの中でも、ポリエステル骨格のウレタン（メタ）アクリレートであることが好ましい。
【００３２】
前記オリゴマーの市販品としては、例えば、日本合成化学工業株式会社製のＵＶ−３０００Ｂ等が挙げられる。
【００３３】
＜（Ｄ）成分＞
本発明に用いられる（Ｄ）成分は、熱分解温度が２００℃以上であるα−ヒドロキシアセトフェノン系ラジカル開始剤である。（Ｄ）成分は、熱分解温度が２００℃以上であるα−ヒドロキシアセトフェノン系ラジカル開始剤であれば、特に限定されるものではない。多数ある光ラジカル開始剤の中でも、（Ｄ）成分を選択し、本発明に係るその他必須成分と組み合わせることにより、紫外線による黒色硬化物の退色を抑制するという顕著な効果が得られる。なお、本発明において熱分解温度とは、ＴＧＡ法で１０℃／分の昇温速度で、窒素雰囲気下で５％重量減少する温度を意味する。前記（Ｄ）成分は、光硬化性の観点から、熱分解温度が３５０℃以下であることが好ましい。紫外線による黒色硬化物の退色抑止効果および光硬化性の観点から、熱分解温度が２００〜３００℃であることが好ましく、２００〜２５０℃であることがより好ましい。
【００３４】
また、隠蔽性の観点から、４００ｎｍ以上の波長領域に吸収を持つ光ラジカル開始剤であることが好ましい。
【００３５】
前記（Ｄ）成分としては、特に限定されないが、例えば、１−［４−（２−ヒドロキシエトキシ）−フェニル］−２−ヒドロキシ−２−メチル−１−プロパン−１−オン、２−ヒロドキシ−１−｛４−［４−（２−ヒドロキシ−２−メチル−プロピオニル）−ベンジル］フェニル｝−２−メチル−プロパン−１−オン、２−ヒドロキシ−２−メチル−１−［４−（１−メチルビニル）フェニル］プロパノンオリゴマー等が挙げられる。これらの中でも、１−［４−（２−ヒドロキシエトキシ）−フェニル］−２−ヒドロキシ−２−メチル−１−プロパン−１−オンまたは２−ヒロドキシ−１−｛４−［４−（２−ヒドロキシ−２−メチル−プロピオニル）−ベンジル］フェニル｝−２−メチル−プロパン−１−オンであることが好ましい。ここで、１−［４−（２−ヒドロキシエトキシ）−フェニル］−２−ヒドロキシ−２−メチル−１−プロパン−１−オンまたは２−ヒロドキシ−１−｛４−［４−（２−ヒドロキシ−２−メチル−プロピオニル）−ベンジル］フェニル｝−２−メチル−プロパン−１−オンのいずれか一方のみを用いることがより好ましい。
【００３６】
また、前記（Ｄ）成分の市販品としては、ＩＲＧＡＣＵＲＥ（登録商標）  ２９５９、ＩＲＧＡＣＵＲＥ（登録商標）  １２７（以上、ＢＡＳＦ社製）、ＥＳＡＣＵＲＥ（登録商標）  ＫＩＰ−１５０（Ｌａｍｂｅｒｔｉ  ｓ．ｐ．ａ．社製）が挙げられる。
【００３７】
この（Ｄ）成分の配合量は、（Ｃ）成分１００質量部に対して０．０１〜１５質量部が好ましい。０．０１質量部以上であると活性エネルギー線による光硬化性がより向上し、１５質量部以下であると、光硬化性樹脂組成物の保存安定性がより向上する。同様の観点から、（Ｄ）成分の配合量は、０．１〜１５質量部であることがより好ましく、０．５〜１０質量部であることがさらに好ましく、１〜５質量部であることがよりさらに好ましく、１〜３質量部であることが特に好ましい。
【００３８】
本発明の一形態に係る光硬化性樹脂組成物は、本発明の目的を損なわない範囲で、３級アミン化合物、スチレン系共重合体等の各種エラストマー、ポリチオール化合物、増感剤、充填材、保存安定剤、酸化防止剤、光安定剤、保存安定剤、重金属不活性剤、接着助剤、可塑剤、消泡剤、顔料、防錆剤、レベリング剤、分散剤、レオロジー調整剤、難燃剤、界面活性剤等の添加剤を使用することができる。
【００３９】
本発明の一形態に係る光硬化性樹脂組成物は、３級アミン化合物がさらに添加されていてもよい。３級アミン化合物としては、特に限定されないが、例えば、Ｎ−フェニルジエタノールアミン、Ｎ−メチルジエタノールアミン、ｐ−メチルフェニルジエタノールアミン、Ｎ−エチルジエタノールアミン、Ｎ−プロピルジエタノールアミン、Ｎ−ブチルジエタノールアミン、トリエタノールアミン、トリブタノールアミン、トリイソプロパノールアミン、トリメチルアミン、トリエチルアミン、トリブチルアミン、Ｎ，Ｎ’−ジエタノールアミン、Ｎ，Ｎ’−ジメチル−ｐ−トルイジン、Ｎ，Ｎ’−ジメチルアニリン、Ｎ−メチルジエタノールアミン、Ｎ−メチルジメタノールアミン、Ｎ，Ｎ’−（ジメチルアミノ）エチルメタクリレート、Ｎ，Ｎ’−ジメチルアミノアセトフェノン、Ｎ，Ｎ’−ジメチルアミノベンゾフェノン、Ｎ，Ｎ’−ジエチルアミノベンゾフェノン、Ｎ−メチルピペリジン、Ｎ−エチルピペリジン、ジメチルベンジルアミン、Ｎ，Ｎ−ジメチルシクロヘキシルアミン等が挙げられる。これらは１種または２種以上を混合して用いることができる。これらの中でも、Ｎ−フェニルジエタノールアミン、Ｎ−メチルジエタノールアミン、ｐ−メチルフェニルジエタノールアミン、Ｎ−エチルジエタノールアミン、Ｎ−プロピルジエタノールアミン、Ｎ−ブチルジエタノールアミン、トリエタノールアミン、トリブタノールアミン、トリイソプロパノールアミンが好ましい。
【００４０】
３級アミン化合物の配合量は、（Ｃ）成分１００質量部に対して０．０１〜２００質量部が好ましい。３級アミン化合物の配合量が０．０１質量部以上であると活性エネルギー線による硬化性がより向上し、２００質量部以下であると、硬化物の隠蔽性がより向上する。同様の観点から、３級アミン化合物の配合量は、（Ｃ）成分１００質量部に対して０．０５〜１５０質量部がより好ましく、０．１〜１００質量部がさらに好ましい。
【００４１】
本発明の一形態に係る光硬化性樹脂組成物は、光硬化性を向上させる目的でポリチオール化合物がさらに添加されていてもよい。ポリチオール化合物としては、特に限定されないが、例えば、トリメチロールプロパントリス（３−メルカプトプロピオネート）、ペンタエリスリトールテトラキス（３−メルカプトプロピオネート）、トリメチロールプロパントリス（３−メルカプトブチレート）、トリメチロールエタントリス（３−メルカプトブチレート）、トリメチロールエタントリス（３−メルカプトブチレート）、エチレングリコールビス（３−メルカプトグリコレート）、ブタンジオール  ビス（３−メルカプトグリコレート）、トリメチロールプロパントリス（３−メルカプトグリコレート）、ペンタエリスリトールテトラキス（３−メルカプトグリコレート）、トリス−［（３−メルカプトプロピオニルオキシ）−エチル］−イソシアヌレート、ペンタエリスリトール  テトラキス（３−メルカプトプロピオネート）、テトラエチレングリコール  ビス（３−メルカプトプロピオネート）、ジペンタエリスリトール  ヘキサキス（３−メルカプトプロピオネート）、ペンタエリスリトール  テトラキス（３−メルカプトブチレート）、１，４−ビス（３−メルカプトブチリルオキシ）ブタン、１，３，５−トリス（３−メルカプトブチルオキシエチル）−１，３，５−トリアジン−２，４，６（１Ｈ，３Ｈ，５Ｈ）−トリオン等が挙げられる。
【００４２】
本発明の一形態に係る光硬化性樹脂組成物は、光硬化性を向上させる目的で増感剤がさらに添加されていてもよい。増感剤としては、特に限定されないが、例えば、アントラセン、ピレン、ピリレン、キサントン、チオキサントン、エオシン、ケトクマリン、クマリン、イソベンゾフランなどが挙げられる。
【００４３】
本発明の一形態に係る光硬化性樹脂組成物は、硬化物の弾性率、流動性などの改良を目的として、保存安定性を阻害しない程度の充填材がさらに添加されていてもよい。具体的には有機質粉体、無機質粉体、金属質粉体等が挙げられる。
【００４４】
無機質粉体の充填材としては、特に限定されないが、例えば、ガラス、ヒュームドシリカ、アルミナ、マイカ、セラミックス、シリコーンゴム粉体、炭酸カルシウム、窒化アルミ、カーボン粉、カオリンクレー、乾燥粘土鉱物、乾燥珪藻土等が挙げられる。無機質粉体の配合量は、（Ａ）成分１００質量部に対し、０．１〜１００質量部程度が好ましい。０．１質量部以上であると硬化物の弾性率、流動性などの改良効果がより大きく、１００質量部以下であると光硬化性樹脂組成物の流動性がより向上し、作業性がより向上する。
【００４５】
ヒュームドシリカは、光硬化性樹脂組成物の粘度調整または硬化物の機械的強度を向上させる目的で配合される。好ましくは、ジメチルシラン、トリメチルシラン、アルキルシラン、メタクリロキシシラン、オルガノクロロシラン、ポリジメチルシロキサン、ヘキサメチルジシラザンなどで表面処理したヒュームドシリカなどが用いられる。ヒュームドシリカの市販品としては、例えば、アエロジル（登録商標）Ｒ９７２、Ｒ９７２Ｖ、Ｒ９７２ＣＦ、Ｒ９７４、Ｒ９７６、Ｒ９７６Ｓ、Ｒ９２００、ＲＸ５０、ＮＡＸ５０，ＮＸ９０、ＲＸ２００、ＲＸ３００、Ｒ８１２、Ｒ８１２Ｓ、Ｒ８２００、ＲＹ５０、ＮＹ５０、ＲＹ２００Ｓ、ＲＹ２００、ＲＹ３００、Ｒ１０４、Ｒ１０６、Ｒ２０２、Ｒ８０５、Ｒ８１６、Ｔ８０５、Ｒ７１１、ＲＭ５０、Ｒ７２００等（以上、日本アエロジル株式会社製）が挙げられる。
【００４６】
有機質粉体の充填材としては、特に限定されないが、例えば、ポリエチレン、ポリプロピレン、ナイロン、架橋アクリル、架橋ポリスチレン、ポリエステル、ポリビニルアルコール、ポリビニルブチラール、ポリカーボネートが挙げられる。有機質粉体の配合量は、（Ａ）成分１００質量部に対し、０．１〜１００質量部程度が好ましい。０．１質量部以上であると硬化物の弾性率、流動性などの改良効果がより大きく、１００質量部以下であると光硬化性樹脂組成物の流動性がより向上し、作業性がより向上する。
【００４７】
本発明の一形態に係る光硬化性樹脂組成物は、保存安定剤がさらに添加されていてもよい。保存安定剤としては、特に限定されないが、例えば、ベンゾキノン、ハイドロキノン、ハイドロキノンモノメチルエーテル等のラジカル吸収剤、エチレンジアミン４酢酸またはその２−ナトリウム塩、シユウ酸、アセチルアセトン、ｏ−アミノフエノール等の金属キレート化剤等を添加することもできる。
【００４８】
本発明の一形態に係る光硬化性樹脂組成物は、酸化防止剤がさらに添加されていてもよい。酸化防止剤としては、特に限定されないが、例えば、β−ナフトキノン、２−メトキシ−１，４−ナフトキノン、メチルハイドロキノン、ハイドロキノン、ハイドロキノンモノメチルエーテル、モノ−ｔｅｒｔ−ブチルハイドロキノン、２，５−ジ−ｔｅｒｔ−ブチルハイドロキノン、ｐ−ベンゾキノン、２，５−ジフェニル−ｐ−ベンゾキノン、２，５−ジ−ｔｅｒｔ−ブチル−ｐ−ベンゾキノン等のキノン化合物；フェノチアジン、２，２−メチレン−ビス（４−メチル−６−ｔｅｒｔ−ブチルフェノール）、カテコール、ｔｅｒｔ−ブチルカテコール、２−ブチル−４−ヒドロキシアニソール、２，６−ジ−ｔｅｒｔ−ブチル−ｐ−クレゾール、２−ｔｅｒｔ−ブチル−６−（３−ｔｅｒｔ−ブチル−２−ヒドロキシ−５−メチルベンジル）−４−メチルフェニルアクリレート、２−〔１−（２−ヒドロキシ−３，５−ジ−ｔｅｒｔ−ペンチルフェニル）エチル〕−４，６−ジ−ｔｅｒｔ−ペンチルフェニルアクリレート、４，４’−ブチリデンビス（６−ｔｅｒｔ−ブチル−３−メチルフェノール）、４，４’−チオビス（６−ｔｅｒｔ−ブチル−３−メチルフェノール）、３，９−ビス〔２−〔３−（３−ｔｅｒｔ−ブチル−４−ヒドロキシ−５−メチルフェニル）プロピオニロキシ〕−１，１−ジメチルエチル〕−２，４，８，１０−テトラオキサスピロ〔５，５〕ウンデカン、ペンタエリスリトールテトラキス〔３−（３，５−ジ−ｔｅｒｔ−ブチル−４−ヒドロキシフェニル）プロピオネート〕、チオジエチレンビス〔３−（３，５−ジ−ｔｅｒｔ−ブチル−４−ヒドロキシフェニル）プロピオネート〕、オクタデシル−３−（３，５−ジ−ｔｅｒｔ−ブチル−４−ヒドロキシフェニル）プロピオネート、Ｎ，Ｎ’−ヘキサン−１，６−ジイルビス〔３−（３，５−ジ−ｔｅｒｔ−ブチル−４−ヒドロキシフェニル）プロピオンアミド〕、ベンゼンプロパン酸，３，５−ビス（１，１−ジメチルエチル）−４−ヒドロキシ−Ｃ７−Ｃ９側鎖アルキルエステル、２，４−ジメチル−６−（１−メチルペンタデシル）フェノール、ジエチル〔〔３，５−ビス（１，１−ジメチルエチル）−４−ヒドロキシフェニル〕メチル〕フォスフォネート、３，３’，３’’，５，５’，５’’−ヘキサ−ｔｅｒｔ−ブチル−ａ，ａ’，ａ’’−（メシチレン−２，４，６−トリル）トリ−ｐ−クレゾール、カルシウムジエチルビス〔〔３，５−ビス（１，１−ジメチルエチル）−４−ヒドロキシフェニル〕メチル〕フォスフォネート、４，６−ビス（オクチルチオメチル）−ｏ−クレゾール、エチレンビス（オキシエチレン）ビス〔３−（５−ｔｅｒｔ−ブチル−４−ヒドロキシ−ｍ−トリル）プロピオネート〕、ヘキサメチレンビス〔３−（３，５−ジ−ｔｅｒｔ−ブチル−４−ヒドロキシフェニル）プロピオネート、１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン、１，３，５−トリス〔（４−ｔｅｒｔ−ブチル−３−ヒドロキシ−２，６−キシリル）メチル〕−１，３，５−トリアジン−２，４，６（１Ｈ，３Ｈ，５Ｈ）−ト���オン、Ｎ−フェニルベンゼンアミンと２，４，６−トリメチルペンテンとの反応生成物、２，６−ジ−ｔｅｒｔ−ブチル−４−（４，６−ビス（オクチルチオ）−１，３，５−トリアジン−２−イルアミノ）フェノール、ピクリン酸、クエン酸等のフェノール化合物；トリス（２，４−ジ−ｔｅｒｔ−ブチルフェニル）フォスファイト、トリス〔２−〔〔２，４，８，１０−テトラ−ｔｅｒｔ−ブチルジベンゾ〔ｄ，ｆ〕〔１，３，２〕ジオキサフォスフェフィン−６−イル〕オキシ〕エチル〕アミン、ビス（２，４−ジ−ｔｅｒｔ−ブチルフェニル）ペンタエリスリートールジフォスファイト、ビス〔２，４−ビス（１，１−ジメチルエチル）−６−メチルフェニル〕エチルエステル亜リン酸、テトラキス（２，４−ジ−ｔｅｒｔ−ブチルフェニル）〔１，１−ビスフェニル〕−４，４’−ジイルビスホスフォナイト、６−〔３−（３−ｔｅｒｔ−ブチル−４−ヒドロキシ−５−メチルフェニル）プロポキシ〕−２，４，８，１０−テトラ−ｔｅｒｔ−ブチルジベンズ〔ｄ、ｆ〕〔１，３，２〕ジオキサフォスフェフィン等のリン化合物；ジラウリル３，３’−チオジプロピオネート、ジミリスチル３，３’−チオジプロピオネート、ジステアリル３，３’−チオジプロピオネート、ペンタエリスリチルテトラキス（３−ラウリルチオプロピオネート）、２−メルカプトベンズイミダゾール等のイオウ化合物；フェノチアジン等のアミン化合物；ラクトン化合物；ビタミンＥ化合物等が挙げられる。中でもフェノール化合物が好適である。
【００４９】
本発明の一形態に係る光硬化性樹脂組成物は、密着性付与剤がさらに添加されていてもよい。密着性付与剤としては、特に限定されないが、例えば、γ−クロロプロピルトリメトキシシラン、ビニルトリメトキシシラン、ビニルトリクロルシラン、ビニルトリエトキシシラン、ビニル−トリス（β−メトキシエトキシ）シラン、β−（３，４−エポキシシクロヘキシル）エチルトリメトキシシラン、γ−グリシドキシプロピルトリメトキシシラン、γ−メルカプトプロピルトリメトキシシラン、γ−アミノプロピルトリエトキシシラン、Ｎ−β−（アミノエチル）−γ−アミノプロピルトリメトキシシラン、Ｎ−β−（アミノエチル）−γ−アミノプロピルメチルジメトキシシラン、γ−ユレイドプロピルトリエトキシシラン等が挙げられる。密着性付与剤の含有量は、（Ｃ）成分１００質量部に対し、０．０５〜３０質量部が好ましく、０．２〜１０質量部であることがより好ましい。
【００５０】
本発明の一形態に係る光硬化性樹脂組成物は、従来公知の方法により製造することができる。例えば、（Ａ）成分〜（Ｄ）成分の所定量を配合して、ミキサー等の混合手段を使用して、好ましくは１０〜７０℃の温度で、好ましくは０．１〜５時間混合することにより製造することができる。
【００５１】
本発明の一形態に係る光硬化性樹脂組成物を紫外線、可視光等の光を照射することにより硬化させるに際しての光源は特に限定されず、例えば、低圧水銀灯、中圧水銀灯、高圧水銀灯、超高圧水銀灯、ブラックライトランプ、マイクロウェーブ励起水銀灯、メタルハライドランプ、ナトリウムランプ、ハロゲンランプ、キセノンランプ、ＬＥＤ、蛍光灯、太陽光、電子線照射装置等が挙げられる。光照射の照射量は硬化物の特性の観点で１０ｋＪ／ｍ２以上であることが好ましく、２０ｋＪ／ｍ２以上であることがより好ましい。
【００５２】
本発明の他の一形態は、本発明の一形態に係る光硬化性樹脂組成物の硬化物である。
【００５３】
また、本発明のさらなる他の一形態は、本発明の一形態に係る光硬化性樹脂組成物に光を照射して硬化する硬化工程を含む、硬化物の製造方法である。
【００５４】
本発明の一形態に係る光硬化性樹脂組成物からなる硬化物は、高い隠蔽性を有するものであり、黒色であることが好ましい。
【００５５】
本発明の一形態に係る光硬化性樹脂組成物が好適に用いられる用途としては、特に限定されないが、例えば、被覆材、注型用樹脂、シール剤、シーリング材、ポッティング剤、接着剤、コーティング材、ライニング材、接着剤、インキ等が挙げられる。中でも紫外線等の活性エネルギー線の照射により硬化し、隠蔽性の高い硬化物でありながら、紫外線による硬化物の退色が抑制された光硬化性樹脂組成物であることから被覆材、注型用樹脂、シール剤、ポッティング剤、接着剤、コーティング材用途が好ましい。
【００５６】
本発明の一形態に係る光硬化性樹脂組成物の特に好ましい用途としては、フレキシブル配線板向け被覆材料、注型用樹脂、レンズのブラックストライブ、画像表示装置、光学部材、ＣＭＯＳセンサー、筐体とレンズ等の組立用接着剤などが挙げられる。
【実施例】
【００５７】
以下に実施例をあげて本発明を更に詳細に説明するが、本発明はこれら実施例に限定されるものではない。【００５８】
実施例および比較例において使用した試験法は下記の通りである。【００５９】
＜光硬化性樹脂組成物の調製＞
各成分を表１に示す質量部で採取し、常温にてプラネタリーミキサーで６０分混合し、光硬化性樹脂組成物を調整し、各種物性に関して次のようにして測定した。尚詳細な調整量は表１に従い、数値は全て質量部で表記した。【００６０】
＜（Ａ）成分＞
ａ１：３−ジブチルアミノ−６−メチル−７−アニリノフルオラン（ＯＤＢ−２、山本化成株式会社製）
ａ２：３−ジエチルアミノ−６−メチル−７−アニリノフルオラン（ＯＤＢ、山本化成株式会社製）
＜（Ｂ）成分＞
ｂ１：トリアリ−ルスルホニウム−ヘキサフルオロホスフェート塩（ＣＰＩ−１００Ｐ、サンアプロ株式会社製）
＜（Ｃ）成分＞
ｃ１：ウレタン（メタ）アクリレート（ＵＶ−３０００Ｂ、日本合成化学工業株式会社製）
ｃ２：イソボルニルアクリレート（ライトアクリレート（登録商標）ＩＢＸ−Ａ、共栄社化学株式会社製）
ｃ３：アクリロイルモルホリン（ＡＣＭＯ（登録商標）、ＫＪケミカルズ株式会社製）
＜（Ｄ）成分＞
ｄ１：１−［４−（２−ヒドロキシエトキシ）−フェニル］−２−ヒドロキシ−２−メチル−１−プロパン−１−オン、熱分解温度が２０４℃（ＩＲＧＡＣＵＲＥ（登録商標）  ２９５９、ＢＡＳＦ社製）
ここで、熱分解温度とは、ＴＧＡ法で１０℃／分の昇温速度で、窒素雰囲気下で５％重量減少する温度であり、以下も同様である。【００６１】
ｄ２：２−ヒロドキシ−１−｛４−［４−（２−ヒドロキシ−２−メチル−プロピオニル）−ベンジル］フェニル｝−２−メチル−プロパン−１−オン、熱分解温度が２２０℃（ＩＲＧＡＣＵＲＥ（登録商標）  １２７、ＢＡＳＦ社製）
＜（Ｄ）成分の比較成分＞
ｄ’１：２−ヒドロキシ−２−メチル−１−フェニル−プロパン−１−オン、熱分解温度が１０１℃（ＤＡＲＯＣＵＲ（登録商標）  １１７３、ＢＡＳＦ社製）
ｄ’２：１−ヒドロキシ−シクロヘキシル−フェニル−ケトン、熱分解温度が１５５℃（ＩＲＧＡＣＵＲＥ（登録商標）  １８４、ＢＡＳＦ社製）
ｄ’３：２，２−ジメトキシ−１，２−ジフェニルエタン−１−オン、熱分解温度が１７０℃（ＤＡＲＯＣＵＲ（登録商標）  ６５１、ＢＡＳＦ社製）
ｄ’４：２−ベンジル−２−ジメチルアミノ−１−（４−モルフォリノフェニル）−ブタノン−１、熱分解温度が２４８℃（ＤＡＲＯＣＵＲ（登録商標）  ３６９、ＢＡＳＦ社製）
ｄ’５：ベンゾフェノン（ＢＡＳＦ社製）
表１の実施例、比較例において使用した試験方法は下記の通りである。【００６２】
＜硬化物の外観確認＞
各硬化性樹脂組成物を深さ１５０μｍの型に流し込み、厚みが１５０μｍになるように表面が平滑な試験片を作成した。次いで、ＬＥＤ照射機（波長３６５ｎｍ）を用いて１００ｍＷ／ｃｍ２×１２０秒の条件で紫外線照射し、硬化物を得た。その硬化物の外観を目視で確認し、その結果を表１にまとめた。【００６３】
＜隠蔽性の評価＞
各硬化性樹脂組成物を用いて、硬化物の外観確認における試験片の作製と同様に、厚みが１５０μｍになるように表面が平滑な試験片を作製した。次いで、ＬＥＤ照射機（波長３６５ｎｍ）を用いて１００ｍＷ／ｃｍ２×１２０秒の条件で紫外線照射し硬化物を得た。直径３ｍｍの黒点を記した紙の上に、得られた硬化物を置き、黒点を目視で確認し、下記の基準に基づき評価した。【００６４】
［評価基準］
○：黒点の輪郭が不明瞭であり、隠蔽性が確認できた場合
×：黒点の輪郭がはっきりと、確認された場合。【００６５】
＜紫外線による黒色硬化物の退色試験＞
各硬化性樹脂組成物を用いて、硬化物の外観確認における試験片の作製と同様に、厚みが１５０μｍになるように表面が平滑な試験片を作製した。次いで、１２０ｋＪ／ｍ２（１００ｍＷ／ｃｍ２×１２０秒）の紫外線を照射し、硬化物を得た。【００６６】
次いで、紫外線による硬化物の耐色を確認するため、硬化物に対して、１８００ｋＪ／ｍ２（１００ｍＷ／ｃｍ２×１８００秒）の紫外線を照射した。そして、「照射前の硬化物」と「照射後の硬化物」とを目視で外観（色度）を比較し、下記評価基準に基づき評価した。その結果を表１に示す。【００６７】
［評価基準］
〇：「照射前の硬化物」と「照射後の硬化物」とを比較して、退色は確認されなかった場合
×：「照射前の硬化物」と「照射後の硬化物」とを比較して、明らかに退色が確認された場合。【００６８】
【表１】
2016072142.tif 000002
【００６９】
表１によれば、本発明に該当する実施例１〜６は、紫外線による退色が抑制された高い隠蔽性を有する硬化物が得られる光硬化性樹脂組成物であることがわかる。【００７０】
ここで、比較例１および２は、光開始剤として、熱分解温度が２００℃未満であるα−ヒドロキシアセトフェノン系ラジカル開始剤を含有する光硬化性樹脂組成物を使用している。比較例１および２は、本発明の実施例と比較して、紫外線による硬化物の退色が確認され、劣ることがわかる。【００７１】
また、比較例３は、光開始剤として、熱分解温度が２００℃未満である２，２−ジメトキシ−１，２−ジフェニルエタン−１−オンを含有する光硬化性樹脂組成物である。比較例３は、本発明の実施例と比較して、紫外線による硬化物の退色が確認され、劣ることがわかる。【００７２】
さらに、比較例４は、光開始剤として、熱分解温度が２００℃以上である２−ベンジル−２−ジメチルアミノ−１−（４−モルフォリノフェニル）−ブタノン−１を含有する光硬化性樹脂組成物を使用している。比較例４は、本発明の実施例と比較して、隠蔽性が劣ることが確認された。【００７３】
そして、比較例５は、光開始剤として、ベンゾフェノンを含有する光硬化性樹脂組成物を使用している。比較例５は、本発明の実施例と比較して、紫外線による硬化物の退色が確認され、劣ることが確認された。【００７４】
＜紫外線照射後の硬化物の透過率測定＞
実施例１、２および４ならびに比較例１の各硬化性樹脂組成物を用いて、硬化物の外観確認における試験片の作製と同様に、厚みが１５０μｍになるよう表面が平滑な試験片を作製した。次いで、１２０ｋＪ／ｍ２（１００ｍＷ／ｃｍ２×１２０秒）の紫外線を照射し、硬化物を得た。次に、紫外線による硬化物の退色を確認するため、その硬化物に対して、１８００ｋＪ／ｍ２（１００ｍＷ／ｃｍ２×１８００秒）の紫外線を照射した。この照射後の硬化物の透過率を分光光度計ＵＶ−２４５０（株式会社島津製作所製）にて測定した。【００７５】
実施例１、２および４の硬化性樹脂組成物の硬化物の評価結果は５５０ｎｍの波長の透過率が１０％以下であり、優れた隠蔽性が確認された。一方で、比較例１の硬化性樹脂組成物の硬化物の評価結果は５５０ｎｍの波長の透過率が３０％以上であり、隠蔽性が劣っていることを確認した。
【産業上の利用可能性】
【００７６】
本発明の光硬化性樹脂組成物は、紫外線による硬化物の退色が抑制された隠蔽性の高い硬化物が得られるので、各種接着用途に好適に用いられる。具体的には、被覆材、注型用樹脂、シール剤、シーリング材、ポッティング剤、接着剤、コーティング材、ライニング材、接着剤、インキ等として極めて有効であり、広い分野に適用可能であることから産業上有用である。【００７７】
本出願は、２０１４年１１月４日に出願された日本特許出願番号２０１４−２２４５４８号に基づいており、その開示内容は、参照により全体として組み入れられている。
【国際調査報告】
2016072142.tif 000003
2016072142.tif 000004
2016072142.tif 000005
2016072142.tif 000006